(57)【要約】平面基材を印刷するための方法であって、ここで該基材を、ａ）塩基性染料と一緒に、ｂ）少なくとも４個の炭素原子を有する脂肪族カルボン酸、および水を含むインキ組成物を用いて印刷する方法は、高い暗色深度および高い彩度を有する耐水性印刷を与える。【特許請求の範囲】
【請求項１】
平面基材を印刷するための方法であって、ここで該基材を、
ａ）塩基性染料と一緒に、
ｂ）少なくとも４個の炭素原子を有する脂肪族カルボン酸、
および水
を含むインキ組成物を用いて印刷する方法。
【請求項２】
インキ組成物が、さらなる成分として、
ｃ）顔料
を含む、請求項１記載の方法。
【請求項３】
インキ組成物が、さらなる成分として、
ｄ）バインダー樹脂
を含む、請求項１または２のいずれかに記載の方法。
【請求項４】
インキ組成物が、成分ｂ）としてＣ4〜Ｃ24カルボン酸、好ましくはＣ8〜Ｃ24カルボン酸、そして特にＣ12〜Ｃ24カルボン酸を含む、請求項１〜３のいずれか一項に記載の方法。
【請求項５】
インキ組成物中に存在する塩基性染料ａ）の量が、印刷インキの総重量を基準にして、０．０１〜２５重量％、好ましくは０．１〜１０重量％、そして特に０．１〜５重量％である、請求項１〜４のいずれか一項に記載の方法。
【請求項６】
インキ組成物中に存在する脂肪族カルボン酸ｂ）の量が、印刷インキの総重量を基準にして、０．０１〜２５重量％、好ましくは０．１〜１０重量％、そして特に０．１〜５重量％である、請求項１〜５のいずれか一項に記載の方法。
【請求項７】
インキ組成物中に存在する顔料ｃ）の量が、印刷インキの総重量を基準にして、０．１〜３５重量％、好ましくは０．１〜２０重量％、そして特に１〜１０重量％である、請求項２記載の方法。
【請求項８】
インキ組成物中に存在するバインダー樹脂ｄ）の量が、印刷インキの総重量を基準にして、０．１〜４０重量％、好ましくは０．１〜２５重量％、そして特に１〜１０重量％である、請求項３記載の方法。
【請求項９】
印刷される平面基材が紙である、請求項１〜８のいずれか一項に記載の方法。
【請求項１０】
紙を、
ａ）塩基性染料、
ｂ）Ｃ12〜Ｃ24カルボン酸、
ｃ）顔料、
ｄ）バインダー樹脂、
および水
を含むインキ組成物を用いて印刷する、請求項１〜９のいずれか一項に記載の方法。
【発明の詳細な説明】
【技術分野】
【０００１】
本発明は、着色剤として塩基性染料の高級脂肪族カルボン酸塩を含む水性インキ組成物を用いて、平面基材、たとえば紙を印刷するための方法に関するものである。
【０００２】
顔料および染料の両方とも、これまで印刷インキ中の着色剤として使用されてきた。しかしながら、染料を基礎にしたインキは、顔料インキにくらべるとある種の不利益を有する。たとえば、染料は水溶性であり、そして基材上で乾燥した後でもその性質を保っている。このため、基材上の染料が水と接触すると、再溶解してにじむか、または浸み出したりする。染料の耐水性が欠如している結果、これを用いて作製した印刷製品は、水または湿気に触れると、読みづらく、および／または見苦しくなる。顔料は水に不溶であり、したがって顔料インキを用いて作製した印刷製品は良好な耐水性を有するが、顔料は色強度および彩度において染料よりも明らかに劣っている。染料と比較すると、顔料はより高い光堅牢度も有しており、その結果、顔料インキを用いて作製した印刷製品では、その退色が実質的により緩慢である。したがって実際上、着色剤が染料の利点と顔料の利点を併せもっているインキ組成物を利用できることは望ましいであろう。
【０００３】
さらに、水を基礎にした環境に優しい最新型印刷インキ組成物は、その応用関連特性に対するいかなる悪影響をも及ぼされることなく使用できるはずである。水を基礎にしたインキとは、水成分が、インキ中の全揮発性成分の総重量を基準にして、５〜１００重量％である組成物として理解されるべきである。好ましい水含量の下限は２０重量％、特に５０重量％である。
【０００４】
ＥＰ−Ａ−０９２１１６６は、インクジェット印刷方法に使用するためのものであって、ポリマー／染料複合体を含み、そして良好な耐水性、改善された光安定性および良好な彩度で際立った水性印刷インキを開示している。
【０００５】
よって、本発明の基礎を成す問題は、良好な応用関連特性を有する、水に基づくインキを使用する新規な印刷方法を提供することである。本発明の方法は、特に、良好な耐水性、高い色強度および高い彩度によって際立った印刷を作製しようとするものである。
【０００６】
したがって本発明は、平面基材を印刷するための方法に関するものであって、ここで該基材は、
ａ）塩基性染料と一緒に、
ｂ）少なくとも４個の炭素原子を有する脂肪族カルボン酸、
および水
を含むインキ組成物を用いて印刷される。
【０００７】
染色の意味における塩基性染料ａ）は、染色の際にカチオン性のものとして作用し、着色される基材、たとえば織物のアニオン基と反応して塩を形成するものである。この種の染料は、たとえばキサンテン、アジン、オキサジン、チアジン、メチン、およびジ−およびトリアリールメタン染料である。塩基性染料は、一面では、分子がカチオン、たとえばトリフェニルメタン類およびアジン類を形成するものを、そして他面では、たとえばアミノまたはアルキルアミノ基を含有するものをも包含する。塩基性染料は、一般に可溶性の塩、たとえば塩化物、シュウ酸塩、亜鉛塩化物複塩、カルボン酸塩または硫酸塩の形態にある。“塩基性染料”という表現は、構造的特性を示す目的にも用いられ、そしてこの狭義では、単に分子がカチオンである染料を意味している。
【０００８】
適した塩基性染料は、たとえばColour Index, 3.Ed., Vol.1, The Society of Dyers and Colourists (1971), 1607-1688に、そしてまたColour Indexのより最近の版に、またはThe Chemistry of Synthetic Dyes, Vol.II, K.Venkataraman, Academic Press Inc., Publishers, New York (1952), 705-795に記述されている。
【０００９】
好ましくは、インキ組成物中に存在する塩基性染料ａ）の量は、印刷インキの総量を基準にして、０．０１〜２５重量％、特に０．１〜１０重量％、さらに特に０．１〜５重量％である。
【００１０】
本発明に使用されるインキに適した、少なくとも４個の炭素原子を有する脂肪族カルボン酸ｂ）は、たとえば、
非分枝直鎖状または分枝状の、飽和、または単−もしくは多不飽和の脂肪酸、たとえば
ｎ−酪酸（Ｃ4）、ｎ−吉草酸（Ｃ5）、分枝状イソ吉草酸（Ｃ5）、ｎ−カプロン酸（Ｃ6）、カプリル酸（Ｃ8）、ペラルゴン酸（Ｃ9）、カプリン酸（Ｃ10）、ラウリン酸（Ｃ12）、ミリスチン酸（Ｃ14）、パルミチン酸（Ｃ16）、ステアリン酸（Ｃ18）、単不飽和オレイン酸（Ｃ18）、二不飽和リノール酸（Ｃ18）、三不飽和リノレン酸（Ｃ18）、エルカ酸（Ｃ22）、およびセロチン酸（Ｃ26）；
テルペン類に基づくカルボン酸、たとえば非環式、単環式または二環式Ｃ10テルペン類、非環式、単環式、二環式または三環式Ｃ15セスキテルペン類、非環式、単環式または三環式Ｃ20ジテルペン類、特に三環式Ｃ20ジテルペン類、たとえばアビエチン酸、ジヒドロアビエチン酸およびテトラヒドロアビエチン酸；
胆汁酸のようなステロイド骨格を有するカルボン酸、たとえばコラン酸またはステロイド骨格上でヒドロキシにより置換されている対応する誘導体類、コール酸、デオキシコール酸、ケノデオキシコール酸、リトコール酸；および
非置換またはＣ1〜Ｃ4アルキル置換のＣ5〜Ｃ7シクロアルキル骨格を有するカルボン酸、たとえば４−シクロヘキシル酪酸、３−シクロヘキシルプロピオン酸、シクロヘキシル酢酸、シクロヘキサンカルボン酸、４−メチルシクロヘキサンカルボン酸およびシクロペンタンカルボン酸を包含する。
【００１１】
本発明に使用されるインキ組成物中に存在する、少なくとも４個の炭素原子を有する脂肪族カルボン酸ｂ）は、好ましくはＣ4〜Ｃ24カルボン酸、特にＣ8〜Ｃ24カルボン酸、さらに特にＣ12〜Ｃ24カルボン酸である。ここで述べたカルボン酸類は、非置換のものか、またはさらに、たとえばヒドロキシもしくは塩素、好ましくはヒドロキシにより置換されているものである。好ましくは、上述のカルボン酸類は非置換のものである。
【００１２】
成分ｂ）として使用される脂肪族カルボン酸は、１個以上、たとえば２個の、カルボキシル基を含有するもの、たとえばアゼライン酸（Ｃ9）またはショウノウ酸（Ｃ10）、好ましくは１個のカルボキシル基を含有するもの、たとえば、例として前述した脂肪族カルボン酸類である。
【００１３】
本発明に使用されるインキ組成物中に存在する脂肪族カルボン酸ｂ）は、より好ましくは飽和、または単−もしくは多不飽和Ｃ12〜Ｃ24脂肪酸、特に飽和または単不飽和Ｃ12〜Ｃ18脂肪酸である。
【００１４】
好ましくは、インキ組成物中に存在する脂肪族カルボン酸ｂ）の量は、印刷インキの総重量を基準にして、０．０１〜２５重量％、特に０．１〜１０重量％、さらに特に０．１〜５重量％である。
【００１５】
成分ｂ）として使用される脂肪族カルボン酸の正確な量は、そのときの支配的条件に左右されるが、たとえば塩基性染料ａ）を基準にして、０．０１〜１モル当量である。これは、インキ組成物中のかなりの比率の塩基性染料が、水に不溶なカルボン酸塩の形態で存在するのに有利なように選んだ。カルボン酸ｂ）を過剰に、すなわち塩基性染料ａ）に対して１モル当量を超えて使用することも可能である。この場合には、塩の形で結合していない過剰のカルボン酸は、インキ中に存在する着色剤のための溶媒または分散媒としての役目をする。塩の形で結合していない過剰のカルボン酸は、塩の形で結合しているカルボン酸と同一か、または異なっていてよい。
【００１６】
この印刷インキの製造方法は、好都合には、まず塩基性染料のカルボン酸塩を別個に調製し、その後これを、残りの成分すべてを含有していてよい水性インキ処方物中に分散させることを含む。カルボン酸塩は、たとえば染料を水に溶解し、必要量のカルボン酸を加え、そして生成した水不溶性の塩を分離することによるか、または好ましくは、染料を液状のカルボン酸に溶解することによって調製する。
【００１７】
好ましくは、本発明に使用される水性インキ組成物は、前述の成分ａ）およびｂ）に加えて、さらなる成分ｃ）としての顔料を含む。
【００１８】
本発明に使用されるインキに適した顔料ｃ）は、たとえば無機顔料類、例としてカーボンブラック、二酸化チタンまたは酸化鉄類；および有機顔料類、例としてフタロシアニン、アントラキノン、ペリノン、インジゴイド、チオインジゴイド、ジアオキサジン、ジケトピロロピロール、イソインドリノン、ペリレン、アゾ、キナクリドン系のもの、および金属錯体系列、たとえばアゾ、アゾメチンまたはメチン染料類の金属錯体、さらにβ−オキシナフトエ酸系列およびアセトアセタニリド系列の通常のアゾ染料類、およびアゾ染料類の金属塩を包含する。種々の顔料の混合物、または無機顔料と有機顔料の混合物も使用可能である。
【００１９】
適した有機顔料ｃ）は、たとえばIndustrial Organic Pigments, W. Herbst, K. Hunger, 2ndEd., VCH Verlagsgesellshaft, Weinheim, 1997, 187ffに記述されている。
【００２０】
原則として、所望するいかなる顔料も、本発明に使用されるインキ組成物中の成分ｃ）として使用可能である。好ましくは顔料の選択は、実現しようとする色合いによって決められる。
【００２１】
好ましくは、インキ組成物中に存在する顔料ｃ）の量は、印刷インキの総重量を基準にして、０．１〜３５重量％、特に０．１〜２０重量％、さらに特に１〜１０重量％である。
【００２２】
塩基性染料ａ）と顔料ｃ）の有利な着色剤組合せは、たとえばＣ．Ｉ．ベーシックブルー１４５とＣ．Ｉ．ピグメントブラック７（Maxilon（登録商標）Blue TRLを０．１〜３重量％とUnisperse（登録商標）Black B-PIを３０〜３５重量％）；Ｃ．Ｉ．ベーシックブルー３とＣ．Ｉ．ピグメントブルー１５：３（Maxilon（登録商標）Blue 5Gを１〜１０重量％とUnisperse（登録商標）Blue G-PIを２０〜３０重量％）；Ｃ．Ｉ．ベーシックバイオレット１６とＣ．Ｉ．ピグメントレッド５７（Maxilon（登録商標）Red 2Bを１〜１０重量％とUnisperse（登録商標）Rubine 4BA-PAを２０〜３０重量％）；Ｃ．Ｉ．ベーシックレッド４６とＣ．Ｉ．ピグメントレッド５７（Maxilon（登録商標）Red GRLを１〜１０重量％とUnisperse（登録商標）Rubine 4BA-PAを２０〜３０重量％）；Ｃ．Ｉ．ベーシックレッド５１とＣ．Ｉ．ピグメントレッド５７（Maxilon（登録商標）Red SLを１〜１０重量％とUnisperse（登録商標）Rubine 4BA-PAを２０〜３０重量％）；Ｃ．Ｉ．ベーシックレッド１２とＣ．Ｉ．ピグメントレッド５７（Astraphloxinを１〜１０重量％とUnisperse（登録商標）Rubine 4BA-PAを２０〜３０重量％）；Ｃ．Ｉ．ベーシックイエロー１３とＣ．Ｉ．ピグメントイエロー１３（Maxilon（登録商標）Yellow 5GLを１〜１０重量％とUnisperse（登録商標）Yellow BAW-PIを２０〜３０重量％）；Ｃ．Ｉ．ベーシックイエロー２９とＣ．Ｉ．ピグメントイエロー１３（Maxilon（登録商標）Yellow GRLを１〜１０重量％とUnisperse（登録商標）Yellow BAW-PIを２０〜３０重量％）；Ｃ．Ｉ．ベーシックイエロー９２とＣ．Ｉ．ピグメントイエロー１３（Maxilon（登録商標）Yellow GRLを１〜１０重量％とUnisperse（登録商標）Yellow BAW-PIを２０〜３０重量％）を包含する。
Maxilon（登録商標）およびUnisperse（登録商標）は、Ciba Spezialitatenchemieの登録商標である。
【００２３】
好ましくは、本発明に使用されるインキ組成物は、さらに成分ｄ）としてポリマー性バインダー樹脂も含有し、このものは、特に印刷インキに使用される着色剤のための分散剤としての、そして皮膜形成剤としての役目をする。ポリマー性バインダー樹脂ｄ）は、たとえばアニオン性ポリマー、特に適切なビニルモノマー類の重合または共重合によって得られるカルボン酸基含有ポリマーであり、たとえばアクリル酸、メタクリル酸、イタコン酸、クロトン酸、イソクロトン酸、メタクリル酸２−ヒドロキシエチル、アクリル酸２−ヒドロキシエチル、アクリル酸メチル、メタクリル酸メチル、アクリル酸エチル、メタクリル酸エチル、アクリル酸ブチル、メタクリル酸ブチル、アクリロニトリル、メタクリロニトリル、アクリルアミド、メタクリルアミド、Ｎ，Ｎ−ジメチルアクリルアミド、Ｎ，Ｎ−ジメチルメタクリルアミド、スチレン、ブタジエン、酢酸ビニル、Ｎ−ビニルピロリドン、Ｎ−ビニル−Ｎ−メチルホルムアミド、Ｎ−ビニル−Ｎ−メチルアセトアミド、Ｎ−ビニル−Ｎ−エチルアセトアミド、プロピオン酸ビニル、無水マレイン酸およびマレイン酸の群からのものである。
【００２４】
ポリマー性バインダー樹脂ｄ）は、前記のモノマー類から、適したいずれかの重合方法によって、たとえば溶液中のフリーラジカル重合によって、または乳化重合によって合成することができる。
【００２５】
以下のコポリマー類を、適したバインダー樹脂ｄ）として例示することができる：スチレン／アクリル酸コポリマー、スチレン／メタクリル酸コポリマー、スチレン／アクリル酸／メタクリラートコポリマー、スチレン／メタクリル酸／メタクリラートコポリマー、スチレン／マレイン酸コポリマー、スチレン／マレイン酸／メタクリラートコポリマー。この種の樹脂は、酸の形態、または部分的もしくは完全に中和された形態において商業的入手も可能であり、そしてたとえばCarboset（登録商標）（BF Goodrich）、Acrysol（登録商標）（Rohm & Haas）、Acryloid（登録商標）（Rohm & Haas）、Joncryl（登録商標）（Johnson）、Elvacit（登録商標）（E.I. du Pont de Nemours）およびVinacryl（登録商標）（Vinamul Ltd.）の商品名で入手することができる。適したバインダー類は水性媒体中に分散可能であり、または適切であるなら塩基を加えることで、水性媒体に可溶になる。
【００２６】
好ましくは、インキ組成物中に存在するバインダー樹脂ｄ）の量は、印刷インキの総重量を基準にして、０．１〜４０重量％、特に０．１〜２５重量％、さらに特に１〜１０重量％である。
【００２７】
成分ｄ）として使用されるバインダー樹脂の正確な量は、そのときの支配的条件に左右されるが、たとえばインキ中に存在する着色剤総重量の１．５倍またはそれ以上である。
【００２８】
顔料ｃ）は、すでに分散されている形態で印刷インキに使用するのが有利である。
【００２９】
その場合、顔料は分散剤と一緒に摩砕して、平均粒径１μm以下、特に平均粒径０．０５〜０．５μmを得るのが好都合である。定義した粒径範囲は、たとえば顔料を湿式摩砕し、その粒径範囲をレーザー粒径分析装置で連続的に監視することによって得ることができる。
【００３０】
たとえば前述のバインダー樹脂ｄ）のような通常の分散剤を、顔料分散体の製造に用いることができる。
【００３１】
好都合には、水性印刷インキは、さらにｐＨ値を調節するための塩基、例として有機アミン、またはアルカリ金属水酸化物たとえば水酸化ナトリウム、水酸化カリウムもしくは水酸化リチウムを含んでよい。有機アミン、たとえばアンモニア、アミノメチルプロパノール、ジメチルアミノメチルプロパノール、ジメチルエタノールアミン、ジエタノールアミン、トリエタノールアミン、モルホリン、ピペラジンもしくはピペリジン、またはこれらの混合物がより好ましいが、それは印刷インキが乾燥するにつれてその塩基が揮発し、その結果形成される皮膜が水不溶性になるからである。塩基の濃度は、バインダー樹脂および脂肪族カルボン酸ｂ）（印刷インキ中で、塩基性染料ａ）に対して場合により過剰に使用される）の遊離カルボキシ基が、アミン塩の形で存在する濃度になるように算定される。印刷インキは、中性ないし弱アルカリ性であって、ｐＨが、たとえば７．５〜１０にあるのが好都合である。
【００３２】
本発明に使用される印刷インキは、水混和性有機溶媒のような可溶化剤または保水剤、例としてＣ1〜Ｃ4アルコール、たとえばメタノール、エタノール、ｎ−プロパノール、イソプロパノール、ｎ−ブタノール、ｓ−ブタノール、ｔ−ブタノールまたはイソブタノール；アミド、たとえばジメチルホルムアミドまたはジメチルアセトアミド；ケトンまたはケトンアルコール、たとえばアセトン、メチルイソブチルケトン、ジアセトンアルコール；エーテル、たとえばテトラヒドロフランまたはジオキサン；含窒素ヘテロ環式化合物、たとえばＮ−メチル−２−ピロリドンまたは１，３−ジメチル−２−イミダゾリドン；ポリアルキレングリコール、好ましくは分子量１００〜８００を有する低分子量ポリエチレングリコール、たとえばジエチレングリコール、トリエチレングリコール、テトラエチレングリコール、ポリエチレングリコール２００、ポリエチレングリコール３００、ポリエチレングリコール４００またはポリエチレングリコール６００、特に分子量１５０〜４００を有するもの、あるいは低分子量ポリプロピレングリコール、たとえばジプロピレングリコール、トリプロピレングリコール、ポリプロピレングリコールＰ４００またはポリプロピレングリコールＰ４２５；ポリアルキレングリコールのＣ1〜Ｃ4アルキルエーテル、たとえばジエチレングリコールモノブチルエーテル、２−（２−メトキシエトキシ）エタノール、２−（２−エトキシエトキシ）エタノール、２−［２−（２−メトキシエトキシ）エトキシ］エタノールまたは２−［２−（２−エトキシエトキシ）エトキシ］エタノール；Ｃ2〜Ｃ6アルキレングリコールまたはチオグリコール、たとえばエチレングリコール、プロピレングリコール、ブチレングリコール、１，５−ペンタンジオール、チオジグリコール、ヘキシレングリコール；さらにポリオール、たとえばグリセロールまたは１，２，６−ヘキサントリオール；あるいは多価アルコールのＣ1〜Ｃ4アルキルエーテル、たとえば２−メトキシエタノールまたは１−メトキシプロパン−２−オール；
をたとえば印刷インキの総重量を基準にして、０〜３０重量％、好ましくは２〜２５重量％の量で含んでよい。
【００３３】
本発明に使用される印刷インキは、特に粘度調節の目的で、天然または合成由来の増粘剤を含んでよい。
【００３４】
言及してよい増粘剤の例は、商業的に入手可能なアルギナート増粘剤、デンプンエーテルおよびイナゴマメ粉エーテル、とりわけ、アルギン酸ナトリウム単独またはこれと修飾セルロース、特にカルボキシメチルセルロースの好ましくは２０〜２５重量％との混合物を包含する。さらに合成増粘剤として言及してよいのは、たとえばポリ(メタ)アクリル酸類またはポリ（メタ）アクリルアミド類に基づく増粘剤である。
【００３５】
インキは、この種の増粘剤を、たとえばインキの総重量を基準にして、０〜２０重量％、好ましくは０．１〜１０重量％の量で含有してよい。
【００３６】
本発明に使用される印刷インキ中に存在してもよいさらなる添加剤は、たとえば０〜１重量％の量（インキの総重量基準）の界面活性剤および湿潤剤を包含する。適した界面活性剤および湿潤剤は、商業的に入手可能なアニオン性または非イオン性界面活性剤を包含する。
【００３７】
さらに、印刷インキは追加成分として、通常の添加物類、たとえば消泡剤または特にカビおよび／または細菌の成長を抑制する物質を含んでよい。この種の添加物は、通常、インキの総重量を基準にして、０〜２重量％、好ましくは０．０１〜１重量％の量で使用される。
【００３８】
適した防腐剤は、ホルムアルデヒド発生剤、たとえばパラホルムアルデヒドおよびトリオキサン、特にホルムアルデヒド水溶液たとえば３０〜４０重量％ホルムアルデヒド溶液、イミダゾール化合物類、たとえば２−（４−チアゾリル）ベンゾイミダゾール、チアゾール化合物類、たとえば１，２−ベンゾイソチアゾリン−３−オンまたは２−ｎ−オクチルイソチアゾリン−３−オン、ヨウ素化合物類、ニトリル類、フェノール類、ハロアルキルチオ化合物類またはピリジン誘導体類、特に１，２−ベンゾイソチアゾリン−３−オンまたは２−ｎ−オクチルイソチアゾリン−３−オンを包含する。
【００３９】
印刷インキは、通常の方法で、個々の成分を、たとえば所望量の水の中で相互に混合することによって調製することができる。インキ中に存在する浮遊物質および不溶成分は、たとえば孔径０．５〜５μmのフィルターを通すろ過によって除去される。
【００４０】
本発明の方法は、広範な種類の材料、たとえば、紙およびコート紙（たとえば、壁紙、装飾紙、特に紙から作られた包装材料）、金属およびプラスチック（たとえば、アルミニウムフィルム、軟質および硬質ＰＶＣフィルム、ポリアミドフィルムおよびポリスチレンフィルム）、酢酸セルロースフィルム、ポリエチレンフィルム、ポリプロピレンフィルムおよびポリエステルフィルム、ガラス、セラミックス、再生セルロースフィルム、コートした再生セルロースフィルム、およびたとえばセルロース、絹、羊毛もしくは合成ポリアミド、ポリエステル、またはポリアクリロニトリルの繊維の織物を印刷するのに適している。
本発明で有利なのは、紙を印刷することである。
【００４１】
本発明の方法で、より好ましいのは、紙を、
ａ）塩基性染料、
ｂ）Ｃ12〜Ｃ24カルボン酸、
ｃ）顔料、
ｄ）バインダー樹脂、
および水
を含むインキ組成物を用いて印刷する方法である。
【００４２】
本発明の方法で特に好ましいのは、紙を、
ａ）塩基性染料０．１〜１０重量％、特に０．１〜５重量％と一緒に、
ｂ）Ｃ12〜Ｃ24カルボン酸０．１〜１０重量％、特に０．１〜５重量％、
ｃ）顔料０．１〜２０重量％、特に１〜１０重量％、および
ｄ）バインダー樹脂０．１〜２５重量％、特に１〜１０重量％、
（それぞれは印刷インキの総重量を基準にしたもの）
および水、
を含むインキ組成物を用いて印刷する方法である。
【００４３】
本発明の方法は、複製および複写技法、たとえばフレキソグラフ印刷、木版印刷もしくはリノリウム版印刷のような凸版印刷方法、オフセット印刷、ブリキ印刷、リソグラフ印刷および写真植字のような平版印刷方法、彫刻銅版、エッチング、彫刻鋼版のような凹版印刷方法、スクリーン印刷とも呼ばれる孔版印刷方法、またはごく最近特に事務分野で重要になってきたインクジェット印刷方法、における通常の印刷方法を用いて適用される。
【００４４】
本発明の方法により作製された印刷は、良好な光堅牢性および良好な耐水性を示す。これらは、特に高い色輝度および高い色強度によって際立っている。本発明に従って使用される印刷インキは、貯蔵安定性がよく、そして長期間の貯蔵を通じて、いかなる凝集もまたは沈殿も起こすことはない。
【００４５】
以下の例は、本発明を具体的に説明するのに役立つ。他に記載のないかぎり、温度はセ氏度で表し、そしてパーセントは重量パーセントのことである。
【実施例】
【００４６】
例１：
（ｉ）以下を混合することにより、清澄な溶液を調製した。
Vinacryl（登録商標）4025（Vinamul Ltd.）    ５０．０g
脱イオン水                                  ４７．５g
リン酸トリブチル                              １．０g
アンモニア（２５％）                          ２．５g
（ii）Maxilon（登録商標）Blue TRL カルボナート（Ciba Spezialitatenchemie）（Ｃ．I.ベーシックブルー１４５）１２．５gを、カプリル酸８７．５g中に溶解した。
（iii）印刷インキ調製のため、（ｉ）で得た溶液４０gを、（ii）で得た溶液１．６gおよび防腐剤（Forafac（登録商標）D 1110）０．１gと混合した。
【００４７】
（iii）で得たインキを、１２μmコーティング装置を用いてクラフト紙上に印刷し、得られた印刷を乾燥させた。
【００４８】
耐水性試験のため、乾燥した印刷（２×４cm）を、水に浸したろ紙（５×１０cm）２枚の間に挿入し、得られたサンドウィッチを２枚のガラス板に挟んだ。この組立て試験片を多湿環境中に２４時間保管した。印刷に接触させた紙のわずかな青い着色だけが確認され、紙への染料移行は観察されなかった。
【００４９】
（iii）に記した方法で、ただし（ii）で得た溶液１．６gの代わりに、カプリル酸なしのMaxilon（登録商標）Blue TRL カルボナートの相当する量を用いてインキの調製を進め、そして前述の方法で得たクラフト紙上の印刷の耐水性を、前述の組立て試験片を用いて同一条件下で試験したところ、非常に強い青色着色、および印刷に接触させた紙中へのかなりの青色染料移行が確認された。
【００５０】
例２：
（ｉ）Maxilon（登録商標）Yellow GRL カルビノール塩基（Ciba Spezialitatenchemie）（Ｃ．I.ベーシックイエロー２９）２．０gを、オレイン酸２．０g中に溶解した。
（ii）（ｉ）で得た溶液４．０gを、例１（ｉ）で得た清澄溶液３．７gと混合した。
（iii）１０％顔料分散体を、Ｃ．Ｉ．ピグメントイエロー１３を含有するUnisperse（登録商標）Yellow BAW-PI（Ciba Spezialitatenchemie）２８．６g、例１（ｉ）で得た清澄溶液４０．０gおよび脱イオン水１１．４gを混合することによって調製した。
【００５１】
例２ａ：
（ｉ）Ｃ．I.ベーシックイエロー９２の２．０gを、オレイン酸２．０g中に溶解した。
（ii）（ｉ）で得た溶液４．０gを、例１（ｉ）で得た清澄溶液３．７gと混合した。
（iii）１０％顔料分散体を、Ｃ．Ｉ．ピグメントイエロー１３を含有するUnisperse（登録商標）Yellow BAW-PI（Ciba Spezialitatenchemie）の２８．６g、例１（ｉ）で得た清澄溶液４０．０gおよび脱イオン水１１．４gを混合することによって調製した。
【００５２】
以下の表１に記載してあるインキ１〜６は、表１記載の成分を、その表に示してある量で混合することによって得た。
【００５３】
【表１】
2004530763.tif 000002
【００５４】
表１記載のインキ１〜６を、１２μmコーティング装置を用いてＡＰＣＯII/II紙上に印刷し、得られた印刷を乾燥した。
【００５５】
インキ１〜６を用いて得られた乾燥ずみの印刷を、分光光度法により評価した。その印刷のＬ＊Ｃ＊ｈ表色系における色値および暗色深度を表２に示す。引用した値は、Ｄ65型標準光および１０°標準観測者（ＣＩＥ１９６４）によるものである。光沢は除外した。それぞれのインキ中に存在する着色剤の含量は、表の第２列に示してある。本発明に従って用いた印刷インキ５および６は、顔料に加えて、染料／オレイン酸塩を含んでいた。
【００５６】
【表２】
2004530763.tif 000003
【００５７】
この表を見ると、本発明に従って得られた印刷は、着色剤として顔料のみを含むインキを用いて作製した印刷に比べて、かなりの暗色深度増加、およびより高い彩度Ｃ＊を示しているのが分かる。
【００５８】
例３：
（ｉ）Maxilon（登録商標）Red GRL/オレイン酸塩（Maxilon（登録商標）Red GRL（Ciba Spezialitatenchemie）（Ｃ．I.ベーシックレッド４６）をオレイン酸に溶解して調製）の２．４gを、例１（ｉ）で得た清澄溶液７．６gと混合した。
（ii）（ｉ）で得た混合物２．０gを、Ｃ．I.ピグメントレッド５７含有のUnisperse（登録商標）Rubine 4BA-PA（Ciba Spezialitatenchemie）７．１４gと混合した。
（iii）印刷インキ調製のため、（ii）で得た混合物を例１（ｉ）で得た清澄溶液３０．０gで希釈し、ついで脱イオン水で補って５０．０gとした。
【００５９】
（iii）で得たインキを、１２μmコーティング装置を用いてクラフト紙上に印刷し、得られた印刷を乾燥した。
【００６０】
染料／オレイン酸塩を含有しないインキを用いて、相当する方法で得た印刷は、以下の表３の分光光度法による暗色深度測定値から分かるように、より低い暗色深度を有している。本発明によって得られる印刷はインキ１を用いて得られ、そして比較印刷はインキ２を用いて得られた。
【００６１】
【表３】
2004530763.tif 000004
【国際公開パンフレット】
2004530763.tif 000005
2004530763.tif 000006
2004530763.tif 000007
2004530763.tif 000008
2004530763.tif 000009
2004530763.tif 000010
2004530763.tif 000011
2004530763.tif 000012
2004530763.tif 000013
2004530763.tif 000014
2004530763.tif 000015
2004530763.tif 000016
2004530763.tif 000017
2004530763.tif 000018
2004530763.tif 000019
2004530763.tif 000020
【国際調査報告】
2004530763.tif 000021
2004530763.tif 000022